ТИТАНОВЫЙ КОМПОЗИЦИОННЫЙ МАТЕРИАЛ И ТИТАНОВЫЙ МАТЕРИАЛ ДЛЯ ГОРЯЧЕЙ ОБРАБОТКИ ДАВЛЕНИЕМ

1. Титановый композиционный материал, содержащий:
первую часть поверхностного слоя;
часть внутреннего слоя; и
вторую часть поверхностного слоя;
причем:
первая часть поверхностного слоя и вторая часть поверхностного слоя состоят из титанового сплава;
часть внутреннего слоя состоит из технически чистого титана, включающего поры;
толщина по меньшей мере одной из первой части поверхностного слоя и второй части поверхностного слоя составляет 2 мкм или больше, а доля этой толщины относительно общей толщины титанового композиционного материала составляет 40% или меньше; и
пористость в сечении, перпендикулярном направлению толщины листа, составляет более 0% и 30% или менее.
2. Титановый композиционный материал по п. 1, в котором по меньшей мере одна из первой части поверхностного слоя и второй части поверхностного слоя имеет химический состав, содержащий, в мас.%:
элементы платиновой группы: 0,01-0,25%,
редкоземельные элементы: 0-0,2%,
Co: 0-0,8%,
Ni: 0-0,6%, а
остальное: титан и примеси.
3. Титановый композиционный материал по п. 2, в котором элементы платиновой группы представляют собой Pd и/или Ru.
4. Титановый композиционный материал по п. 2 или 3, в котором химический состав содержит, в мас.%:
редкоземельные элементы: 0,001-0,2%.
5. Титановый композиционный материал по любому из пп. 2-4, в котором химический состав содержит, в мас.%, один или более элементов, выбранных из:
Co: 0,05-0,8%, и
Ni: 0,05-0,6%.
6. Титановый композиционный материал по любому из пп. 1-5, в котором технически чистый титан имеет химический состав, содержащий, в мас.%:
C: 0,1% или менее,
H: 0,015% или менее,
O: 0,4% или менее,
N: 0,07% или менее,
Fe: 0,5% или менее, а
остальное: титан и примеси.
7. Титановый материал для горячей обработки давлением, содержащий:
упаковку; и
один или более типов, выбранных из титановой губки, брикета, полученного сжатием титановой губки, и лома технически чистого титана, которые упакованы в упаковку,
причем
часть упаковки, составляющая наружный слой после горячей обработки давлением, состоит из титанового сплава.
8. Титановый материал для горячей обработки давлением по п. 7, в котором титановый сплав имеет химический состав, содержащий, в мас.%:
элементы платиновой группы: 0,01-0,25%,
редкоземельные элементы: 0-0,2%,
Co: 0-0,8%,
Ni: 0-0,6%, а
остальное: титан и примеси.